(57)【特許請求の範囲】
【請求項１】
顔写真または指紋、掌紋等の個人を特定する部分を表示する画像をその一部に有する証明書等の基材上に、該顔写真または指紋、掌紋等の個人を特定する部分を表示する画像を被覆するように、ヒートシール剤層、リップマンホログラムで記録された膜厚が５〜５０μｍの体積ホログラム層、粘着剤層、表面保護フイルムをそれぞれ同一面積とする順次積層体が積層された体積ホログラム積層体において、該順次積層体の全周端部のみが加熱されて基材上にヒートシールされ、かつ、前記体積ホログラム層がヒートシール剤層中にめりこむ形で接着され、積層体を剥離しようとすると、表面保護フィルムの剥離に伴い剥離された体積ホログラム層と基材上にヒートシールされた体積ホログラム層とに体積ホログラム層が破壊されるものであることを特徴とする体積ホログラム積層体。
【請求項２】
顔写真または指紋、掌紋等の個人を特定する部分を表示する画像をその一部に有する証明書等の基材上に、該顔写真または指紋、掌紋等の個人を特定する部分を表示する画像を被覆するように、粘着剤層、リップマンホログラムで記録された膜厚が５〜５０μｍの体積ホログラム層、ヒートシール剤層、表面保護フイルムの順次積層体が積層された体積ホログラム積層体において、該順次積層体におけるヒートシール剤層と表面保護フイルムをそれぞれ同一面積とした積層体の底面積が、粘着剤層と体積ホログラム層をそれぞれ同一面積とした積層体の底面積より大きくされると共に前記順次積層体における全周端部のみが加熱されて基材上にヒートシールされ、積層体を剥離しようとすると、表面保護フィルムの剥離に伴い剥離された体積ホログラム層と基材上にヒートシールされた体積ホログラム層とに体積ホログラム層が破壊されるものであることを特徴とする体積ホログラム積層体。
【請求項３】
ヒートシールが、１００℃〜１８０℃で行なわれることを特徴とする請求項１または請求項２記載の体積ホログラム積層体。
【請求項４】
請求項１記載の体積ホログラム積層体を作製するために使用される体積ホログラム積層体作製用ラベルであって、剥離紙上にヒートシール剤層、リップマンホログラムで記録された膜厚が５〜５０μｍの体積ホログラム層、粘着剤層、表面保護フイルムをそれぞれ同一面積とする順次積層体であることを特徴とする体積ホログラム積層体作製用ラベル。
【請求項５】
請求項２記載の体積ホログラム積層体を作製するために使用される体積ホログラム積層体作製用ラベルであって、剥離紙上に粘着剤層、リップマンホログラムで記録された膜厚が５〜５０μｍの体積ホログラム層、ヒートシール剤層、表面保護フイルムの順次積層体であり、かつ、該順次積層体におけるヒートシ−ル剤層と表面保護フイルムをそれぞれ同一面積とした積層体の底面積が、粘着剤層と体積ホログラム層をそれぞれ同一面積とした積層体の面積より大きくされ、表面保護フィルムにより体積ホログラム層がその端部含め被覆されたことを特徴とする体積ホログラム積層体作製用ラベル。
【発明の詳細な説明】
【０００１】
【発明の属する技術分野】
本発明は、身分証明書、受験票、パスポート等に添付されている写真表面に、セキュリティー確保を目的として貼着される透明なホログラム画像入り体積ホログラム積層体又は体積ホログラム積層体形成用ラベルに関し、特に変造等を目的とした故意の貼替えを防止できる体積ホログラム積層体又は体積ホログラム積層体形成用ラベルに関する。
【０００２】
【従来の技術】
近年、身分証明書を持参する者と身分証明書に記載されている者との一致を図るために、変造等を目的とした故意の貼替えを防止することを目的として、写真表面にホログラムを貼着することにより、その偽造を防止する技術が、実公平５−４８２１５号公報、特開平５−２０１１８１号公報等に開示されている。
【０００３】
これらの公報に記載される技術にあっては、画像入りホログラムが、その画像が従来の身分証明書等における刻印等と同等の機能を有することを利用するものであるが、後者にあっては、変造等を目的として保護層の剥離に対して、ホログラム層の軟質性を利用してホログラム層を破壊し、再接着してもホログラム画像を再生不能とし、これにより写真の貼り替え等の偽造を防止しようとものである。
【０００４】
しかしながら、特に、後者の公報に開示される技術にあっては、表面保護フイルムとして剛性のあるプラスチックフイルムを使用すると、表面保護フイルムに追随してホログラム層がきれいに剥離され、写真の貼り替えの痕跡が不明瞭となる場合があり、セキュリティー確保の目的からは、よりその偽造防止機能を確実とすることが要請されている。
【０００５】
【発明が解決しようとする課題】
本発明は、写真等の証明書上に接着された体積ホログラム表示体が破壊されたか否かを判別して身分証明書の偽造を防止するにあたり、写真を貼り換えると体積ホログラム表示体を確実に破壊することができ、偽造防止を確実とするホログラム積層体及び該ホログラム積層体作製用ラベルの提供を課題とする。
【０００６】
【課題を解決するための手段】
本発明の第１の体積ホログラム積層体は、顔写真または指紋、掌紋等の個人を特定する部分を表示する画像をその一部に有する証明書等の基材上に、該顔写真または指紋、掌紋等の個人を特定する部分を表示する画像を被覆するように、ヒートシール剤層、リップマンホログラムで記録された膜厚が５〜５０μｍの体積ホログラム層、粘着剤層、表面保護フイルムをそれぞれ同一面積とする順次積層体が積層された体積ホログラム積層体において、該順次積層体の全周端部のみが加熱されて基材上にヒートシールされ、かつ、前記体積ホログラム層がヒートシール剤層中にめりこむ形で接着され、積層体を剥離しようとすると、表面保護フィルムの剥離に伴い剥離された体積ホログラム層と基材上にヒートシールされた体積ホログラム層とに体積ホログラム層が破壊されるものであることを特徴とする。
【０００７】
本発明の第２の体積ホログラム積層体は、顔写真または指紋、掌紋等の個人を特定する部分を表示する画像をその一部に有する証明書等の基材上に、該顔写真または指紋、掌紋等の個人を特定する部分を表示する画像を被覆するように、粘着剤層、リップマンホログラムで記録された膜厚が５〜５０μｍの体積ホログラム層、ヒートシール剤層、表面保護フイルムの順次積層体が積層された体積ホログラム積層体において、該順次積層体におけるヒートシール剤層と表面保護フイルムをそれぞれ同一面積とした積層体の底面積が、粘着剤層と体積ホログラム層をそれぞれ同一面積とした積層体の底面積より大きくされると共に前記順次積層体における全周端部のみが加熱されて基材上にヒートシールされ、積層体を剥離しようとすると、表面保護フィルムの剥離に伴い剥離された体積ホログラム層と基材上にヒートシールされた体積ホログラム層とに体積ホログラム層が破壊されるものであることを特徴とする。
【０００８】
また、上記のヒートシールが、１００℃〜１８０℃で行なわれることを特徴とする。
【０００９】
また、本発明の第１の体積ホログラム積層体作製用ラベルは、上記の第１の体積ホログラム積層体を作製するために使用される体積ホログラム積層体作製用ラベルであって、剥離紙上にヒートシール剤層、リップマンホログラムで記録された膜厚が５〜５０μｍの体積ホログラム層、粘着剤層、表面保護フイルムをそれぞれ同一面積とする順次積層体であることを特徴とする。
【００１０】
また、本発明の第２の体積ホログラム積層体作製用ラベルは、上記の第２の体積ホログラム積層体を作製するために使用される体積ホログラム積層体作製用ラベルであって、剥離紙上に粘着剤層、リップマンホログラムで記録された膜厚が５〜５０μｍの体積ホログラム層、ヒートシール剤層、表面保護フイルムの順次積層体であり、かつ、該順次積層体におけるヒートシ−ル剤層と表面保護フイルムをそれぞれ同一面積とした積層体の底面積が、粘着剤層と体積ホログラム層をそれぞれ同一面積とした積層体の面積より大きくされ、表面保護フィルムにより体積ホログラム層がその端部含め被覆されたことを特徴とする。
【００１１】
【発明の実施の形態】
本発明の第１の体積ホログラム積層体について、図１にその正面図を示し、図２に、図１のＡ−Ａ線での断面図を示す。
【００１２】
図中、１は体積ホログラム積層体、２は証明書等の基材、３は写真貼着用のり、４は顔写真、５′はヒートシール層、６は体積ホログラム層、５″は粘着剤層、７は表面保護フイルム、８は個人情報である。
【００１３】
本発明における体積ホログラム積層体１は、図１に例示するような受験票を例にとると、氏名や受験番号等の個人情報８が記入され、また顔写真４が貼着されている。この顔写真４は、受験票を持参する者が、この受験票に記載されている個人情報の人物か否かを照合するためために貼着されるものである。この顔写真４と受験票基材上に体積ホログラム層６、表面保護フイルム７がヒートシール層か又は粘着剤層であって、少なくとも１つはヒートシール層を介して積層されている。この体積ホログラム層には、例えば学校名や校章といったホログラム画像が、ホログラム干渉パターンに対応した干渉縞で記録されている。
【００１４】
次に、図１の体積ホログラム積層体の層構成について、図２に基づいて説明する。本発明の体積ホログラム積層体は、基材２上に写真貼着用のり３を介して顔写真４が貼着されており、この基材２および顔写真４に跨がるように、ヒートシール層５′、体積ホログラム積層体６、粘着剤層５″、表面保護フイルム７が順次積層されている。
【００１５】
基材２としては、紙、合成紙、合成樹脂や金属からなるフイルムやシートを用いることができ、図１に示すような受験票の如きシート状、またＩＤカードのようなカード形状、また、パスポートのような小冊子等さまざまな形態をとることができる。また、写真貼着用のり３は、体積ホログラム積層体と表面保護フイルムからなる積層体を基材から剥離しようとしても、基材３から写真４を剥離しえない接着強度を有するものであればよく、一般的な澱粉のり、合成のりを使用しうる。
【００１６】
顔写真４としては、銀塩を代表とする公知の写真材料、昇華転写画像等を用いればよく、また、必ずしも顔を写した画像である必要はなく、指紋、掌紋等の個人を特定できる部分を表示する画像であってもよい。
【００１７】
ヒートシール層５′は、例えばエチレン−酢酸ビニル共重合樹脂、ポリアミド樹脂、ポリエステル樹脂、ポリエチレン樹脂、エチレン−イソブチルアクリレート共重合樹脂、ブチラール樹脂、ポリ酢酸ビニル及びその共重合樹脂、セルロース誘導体、ポリメチルメタクリレート樹脂、ポリビニルエーテル樹脂、ポリウレタン樹脂、ポリカーボネート樹脂、ポリプロピレン樹脂、エポキシ樹脂、フェノール樹脂、ＳＢＳ、ＳＩＳ、ＳＥＢＳ、ＳＥＰＳ等の熱可塑性エラストマー、または反応ホットメルト系樹脂等のヒートシール剤からなり、厚みとしては、４μｍ〜２０μｍが好ましい。
【００１８】
体積ホログラム層６は、支持体フイルム上に体積ホログラム記録材料を塗布した後、物体からの光の波面に相当する干渉縞が透過率変調、屈折率変調の形で層内に記録されたもので、複製に際しても、体積ホログラム原版を密着させて露光現像することにより容易に作製できる。記録材料としては、銀塩材料、重クロム酸ゼラチン乳剤、光重合性樹脂、光架橋性樹脂等公知の体積ホログラム記録材料が挙げられる。この体積ホログラム層の厚みとしては、５〜５０μｍである。
【００１９】
粘着剤層５″は、例えばアクリル樹脂、アクリル酸エステル樹脂、またはこれらの共重合体、スチレン−ブタジエン共重合体、天然ゴム、カゼイン、ゼラチン、ロジンエステル、テルペン樹脂、フェノール系樹脂、スチレン系樹脂、クロマンインデン樹脂、ポリビニルエーテル、シリコーン樹脂等が例示され、また、アルファ−シアノアクリレート系、シリコーン系、マレイミド系、スチロール系、ポリオレフィン系、レゾルシノール系、ポリビニルエーテル系、シリコーン系接着剤が例示される。これらの粘着剤層の厚みとしては、４μｍ〜２０μｍが好ましい。
【００２０】
次に、表面保護フイルム７は、ポリエチレンフイルム、ポリプロピレンフイルム、ポリ弗化エチレン系フイルム、ポリ弗化ビニリデンフイルム、ポリ塩化ビニルフイルム、ポリ塩化ビニリデンフイルム、エチレン−ビニルアルコールフイルム、ポリビニルアルコールフイルム、ポリメチルメタクリレートフイルム、ポリエーテルスルホンフイルム、ポリエーテルエーテルケトンフイルム、ポリアミドフイルム、テトラフルオロエチレン−パーフルオロアルキルビニルエーテル共重合フイルム、ポリエチレンテレフタレートフイルム等のポリエステルフイルム、ポリイミドフイルム等が例示され、保護層の膜厚としては２μｍ〜２００μｍ、好ましくは１０μｍ〜５０μｍである。なお、当然のことながら、表面保護フイルムとしては熱変形温度、融点等を考慮すると、ヒートシール加工時に加えられる熱に対して安定であることが必要である。
【００２１】
なお、図示はしないが、表面保護フイルム７上には、表面保護フイルム７表面の保護性を高める目的で、必要に応じてハードコート処理が施されてもよい。ハードコート処理は、例えばシリコーン系、含フッ素シリコーン系、メラミンアルキッド系、ウレタン−アクリレート系（紫外線硬化型）等をディッピング塗布、スプレー塗布、ロールコート塗布法により、膜厚１μｍ〜５０μｍに塗布するとよい。
【００２２】
更に、同様に、図示しないが、表面保護フイルム７表面又はハードコート処理面には、離型処理が施されていてもよい。離型処理は、フッ素系離型剤、シリコーン系離型剤、ステアリン酸塩系離型剤、ワックス系離型剤等をディッピング塗布、スプレー塗布、ロールコート塗布法により行なうとよい。
【００２３】
本発明の第１の体積ホログラム積層体は、上記の層構成で積層された後、加熱ロール等を使用して、好ましくは積層体の全周端部のみをヒートシールされる。ヒートシール条件としては、１００℃〜１８０℃、好ましくは１２０℃〜１６０℃である。これにより、体積ホログラム層への加熱による影響を少なくすることができる。
【００２４】
そして、ヒートシール層５′による体積ホログラム層と基材との接着力は極めて高く、体積ホログラム層はヒートシール層中にめりこむ形で接着されており、また、ヒートシール層と写真等の基材との接着性も極めて高い。従って、表面保護フイルムを剥離したとしても、体積ホログラム層と写真等の基材の偽造を不可能とできる。
【００２５】
次に、本発明の第２の体積ホログラム積層体について、その断面を図３に、また、ヒートシール部を説明するための平面図を図４に示す。
【００２６】
第２の体積ホログラム積層体１０は、図３に示すように、表面保護フイルム７の面積を体積ホログラム層６の面積より広くして、表面保護フイルムにより体積ホログラム層が被覆されて証明書等の基材２、４上に積層されるものであり、また、そのヒートシール部は、図４に斜線部で表示するように、体積ホログラム層６の全周端部を含めた体積ホログラム積層体２０の全周端部のみをヒートシールして積層されたものである。
【００２７】
この積層体においては、ヒートシール部による体積ホログラム層と基材との接着力は極めて高く、ヒートシール部と体積ホログラム層との接着性も極めて高い。従って、表面保護フイルムを剥離したとしても、体積ホログラム層を確実に破壊することができ、写真基材を偽造したとしても、体積ホログラム層の一部剥離を容易に確認することができ、偽造を不可能とできる。
【００２８】
本発明の第１の体積ホログラム積層体を作製するにあたって使用されるラベルについて、その断面の層構成を図５により説明する。
【００２９】
図中、２０は第１の体積ホログラム積層体作製用ラベル、１１は剥離紙であり、図１〜図４と同一符号は同一内容を示す。
【００３０】
図５に示すラベル２０は、剥離紙１１上にヒートシール層５′、体積ホログラム層６、粘着剤層５″、表面保護フイルム７を積層したものであるが、ヒートシール層５′が粘着性を有しない場合には、剥離紙１１を不要としてもよい。
【００３１】
剥離紙１１としては、合成樹脂ラミネート紙、合成紙、合成樹脂フイルム、例えばＰＥＴフイルム表面をフッ素系離型剤、シリコーン系離型剤、ステアリン酸塩系、その他ワックス類等により離型処理したものを使用するとよく、この剥離紙を剥離した後、そのヒートシール層５′から、写真等を貼付した基材２上に積層され、図２に示される体積ホログラム積層体が作製される。
【００３２】
また、図６に示すラベル３０は、剥離紙１１上に粘着剤層５″、体積ホログラム層６、ヒートシール層５′、表面保護フイルム７を順次積層したものであって、ラベル３０が証明書等の基材上に積層されるに際して、表面保護フイルム７が体積ホログラム層６を図３示すごとく、その全周を含め被覆する大きさとして積層されたものであり、この剥離紙１１を剥離した後、その粘着剤層５″から、写真等を貼付した基材２上に積層され、図３に示される体積ホログラム積層体が作製される。
【００３３】
これらのラベルにおいて、表面保護フイルム表面は、必要によりハードコート処理され、更に、離型処理されていてもよいものである。
【００３４】
【実施例】
以下、本発明を参考例および実施例により説明する。
（参考例１）
（第１の体積ホログラム積層体の作製）
（ホログラム記録材料の作製）
ポリエチレンテレフタレートフイルム上に、ホログラム記録材料層（膜厚２０μｍ、オムニデックス７０６；デュポン社製）、ポリ塩化ビニルフイルムを順次積層したホログラム記録媒体に、リップマンホログラムを記録した。
【００３５】
（シリコーンセパレータ／ヒートシール層の作製）
シリコーンセパレータ（膜厚５０μｍ、ＳＰ−ＰＥＴ；東京セロファン紙社製）上に、ヒートシールフイルム｛ポリエチレンフイルム：リックスフイルムＬＩＸ−２（３０μｍ）東洋紡（株）製｝を積層したものを用意した。
【００３６】
（表面保護フイルム／粘着剤層／シリコーンセパレータの作製）
シリコーンセパレータ（膜厚５０μｍ、ＳＰ−ＰＥＴ；東京セロファン紙社製）上に、粘着剤（ニッセツＰＥ−１１８；日本カーバイド社製）を乾燥膜厚１０μｍで塗布し、その粘着剤面に無延伸エチレン−ビニルアルコール共重合フイルム｛膜厚２５μｍ、エバールＥＦ−Ｆ、（株）クラレ製｝をラミネートした。
【００３７】
（体積ホログラム積層体作製用ラベルの作製）
上記で得たホログラム記録材料のポリ塩化ビニルフイルムを剥離し、上記で得たシリコーンセパレータ／ヒートシール層をラミネートし、ＰＥＴフイルム／ホログラム層／ヒートシール層／シリコーンセパレータの積層体とした。
【００３８】
この積層体のＰＥＴフイルムを剥離すると共に、上記で得た表面保護フイルム／粘着剤層／シリコーンセパレータのシリコーンセパレータを剥離し、両者をラミネートし、表面保護フイルム／粘着剤層／ホログラム層／ヒートシール層／シリコーンセパレータからなる、図５に示す体積ホログラム積層体作製用ラベルを得た。
【００３９】
（体積ホログラム積層体の作製）
上記で得たラベルのシリコーンセパレータを剥離した後、そのヒートシール層側から紙基材上に写真を貼付した基材上に、図２に示すように、ラミネートした。
【００４０】
ラミネート物を積層体全面を加熱ロールを使用し、１５０℃、１５秒間ヒートシールした。
【００４１】
放置後、表面保護フイルムに伴って剥離されたホログラム層と基材上にヒートシールされたホログラム層とにホログラム層が破壊され、また、写真も基材を破壊しないで剥離することができないものであった。
【００４２】
（参考例２）
参考例１における第１の体積ホログラム積層体の作製において、その表面保護フイルム／粘着剤層／シリコーンセパレータを下記のものに代えた以外は参考例１と同様にして第１の体積ホログラム積層体を作製した。
【００４３】
（表面保護フイルム／粘着剤層／シリコーンセパレータの作製）
シリコーンセパレータ（膜厚５０μｍ、ＳＰ−ＰＥＴ；東京セロファン紙社製）上に、粘着剤（ニッセツＰＥ−１１８；日本カーバイド社製）を乾燥膜厚１０μｍで塗布し、その粘着剤面にテトラフルオロエチレン−パーフルオロアルキルビニルエーテル共重合フイルム｛膜厚２５μｍ、トヨフロンＰＦＡ；東レ（株）製｝をラミネートした。
【００４４】
得られた体積ホログラム積層体作製用ラベルを使用して参考例１同様にして体積ホログラム積層体を作製した。
【００４５】
参考例１同様にして積層体の剥離を試みたが、表面保護フイルムに伴って剥離されたホログラム層と基材上にヒートシールされたホログラム層とにホログラム層が破壊され、また、写真も基材を破壊しないで剥離することができないものであった。
【００４６】
（実施例１）
（第２の体積ホログラム積層体の作製）
（ホログラム記録材料の作製）
ポリエチレンテレフタレートフイルム上に、ホログラム記録材料層（膜厚２０μｍ、オムニデックス７０６；デュポン社製）、ポリ塩化ビニルフイルムを順次積層したホログラム記録媒体に、リップマンホログラムを記録した。
【００４７】
（シリコーンセパレータ／粘着剤層の作製）
シリコーンセパレータ（膜厚５０μｍ、ＳＰ−ＰＥＴ；東京セロファン紙社製）上に、粘着剤（ニッセツＰＥ−１１８；日本カーバイド社製）を乾燥膜厚１０μｍで塗布したものを用意した。
【００４８】
（表面保護フイルム／ヒートシール層／シリコーンセパレータの作製）
シリコーンセパレータ（膜厚５０μｍ、ＳＰ−ＰＥＴ；東京セロファン紙社製）上に、ヒートシールフイルム｛二軸延伸ポリプロピレンフイルム：トレファンＢＯＭ１１４；東レ（株）製｝、無延伸エチレン−ビニルアルコール共重合フイルム｛膜厚１２μｍ、エバールＥＦ−Ｅ、（株）クラレ製｝を順次、ラミネートした。
【００４９】
（体積ホログラム積層体作製用ラベルの作製）
上記で得たホログラム記録材料のポリ塩化ビニルフイルムを剥離し、上記で得たシリコーンセパレータ／粘着剤層をラミネートし、ＰＥＴフイルム／ホログラム層／粘着剤層／シリコーンセパレータの積層体とした。
【００５０】
この積層体のＰＥＴフイルムを剥離すると共に、上記で得た表面保護フイルム／ヒートシール層／シリコーンセパレータのシリコーンセパレータを剥離し、図６に示すように両者をラミネートし、表面保護フイルム／ヒートシール層／ホログラム層／粘着剤層／シリコーンセパレータからなる、図６に示す体積ホログラム積層体作製用ラベルを得た。
【００５１】
（体積ホログラム積層体の作製）
上記で得たラベルのシリコーンセパレータを剥離した後、その粘着剤層側から紙基材上に写真を貼付した基材上に、図３に示すように、ラミネートした。
【００５２】
ラミネート後、図３に示すように、表面保護フイルムが、体積ホログラム層をその端部を含め被覆すると共に証明書等の基材上に積層され、次いで、体積ホログラム層の全周端部を含めた体積ホログラム積層体の全周端部のみを加熱ロールを使用し、１４０℃、２０秒間ヒートシールした。
【００５３】
放置後、表面保護フイルムに伴って剥離されたホログラム層と基材上に残存するホログラム層とにホログラム層が破壊された。
【００５４】
【発明の効果】
本発明の体積ホログラム積層体は、該積層体を剥離しようとすると、体積ホログラム表示体を確実に破壊することができ、写真の貼り替え等の偽造防止を確実とするものであり、また、体積ホログラム積層体作製用ラベルは、体積ホログラム積層体の作製を容易になしうるものである。
【図面の簡単な説明】
【図１】  本発明の体積ホログラム積層体をその正面図で説明するための図である。
【図２】  図１のＡ−Ａ線での断面図であり、本発明の第１の体積ホログラム積層体を説明するための図である。
【図３】  本発明の第２の体積ホログラム積層体を説明するための図である。
【図４】  本発明の第２の体積ホログラム積層体におけるヒートシール部を説明するための図である。
【図５】  本発明の第１の体積ホログラム積層体作製用ラベルを説明するための図である。
【図６】  本発明の第２の体積ホログラム積層体作製用ラベルを説明するための図である。
【符号の説明】
１は第１の体積ホログラム積層体、２は証明書等の基材、３は写真貼着用のり、４は顔写真、５′はヒートシール層、５″は粘着剤層、６は体積ホログラム層、７は表面保護フイルム、８は個人情報、１０は第２の体積ホログラム積層体、１１は剥離紙、２０は第１の体積ホログラム積層体作製用ラベル、３０は第２の体積ホログラム積層体作製用ラベルである。
【図１】
0003928814.tif 000002
【図２】
0003928814.tif 000003
【図３】
0003928814.tif 000004
【図４】
0003928814.tif 000005
【図５】
0003928814.tif 000006
【図６】
0003928814.tif 000007